(57)【要約】【課題】耐熱性を有し、厚さが薄くても十分な防音性能を有する新規な防音用被覆材を提供する。【解決手段】第一の弾性多孔質体と、開孔率が０．１〜５％で開孔径が５０〜５００μｍである多孔質フィルムと、第二の弾性多孔質体とが、この順番に積層されてなることを特徴とする防音用被覆材であり、好ましくは、上記第一の弾性多孔体の外表面側および第二の弾性多孔質体の外表面側の少なくとも一方にさらに表皮材を有する防音用被覆材である。【選択図】なし【特許請求の範囲】
【請求項１】
第一の弾性多孔質体と、開孔率が０．１〜５％で開孔径が５０〜５００μｍである多孔質フィルムと、第二の弾性多孔質体とが、この順番に積層されてなることを特徴とする防音用被覆材。
【請求項２】
前記第一の弾性多孔体の外表面側および第二の弾性多孔質体の外表面側の少なくとも一方にさらに表皮材を有する請求項１に記載の防音用被覆材。
【請求項３】
前記多孔質フィルムの通気抵抗が０．１〜１．０ｋＰａ・ｓ／ｍである請求項１または請求項２に記載の防音用被覆材。
【請求項４】
通気抵抗が１．０〜４．０ｋＰａ・ｓ／ｍである請求項１〜請求項３のいずれかに記載の防音用被覆材。
【請求項５】
前記防音用被覆材が自動車エンジン用防音カバーである請求項１〜請求項４のいずれかに記載の防音用被覆材。
【請求項６】
自動車用エンジンと当該自動車用エンジンの少なくとも一部を覆う請求項１〜請求項５のいずれかに記載の防音用被覆材と、前記自動車用エンジンと防音用被覆材とを収容するエンジンルームとを有するエンジンユニットであって、前記自動車用エンジンと前記防音用被覆材との間または前記防音用被覆材とエンジンルームとの間に０．１〜３０ｍｍの距離の空隙を有すること
を特徴とするエンジンユニット。
【発明の詳細な説明】
【技術分野】
【０００１】
本発明は、防音用被覆材およびエンジンユニットに関する。
【背景技術】
【０００２】
近年、自動車騒音に関する基準調和について、国連の欧州経済委員会（ＥＣＥ）の自動車基準調和世界フォーラムにおいて検討され、車両構造に関する規則の制定、改訂が行われている。
従来より、自動車メーカー各社は様々な防音仕様について開発を進めており、自動車エンジン用防音カバーとしても種々のものが提案されている（例えば、特許文献１（特開２００２−１８０８４５号公報）参照）が、自動車の車外騒音については上記ＥＣＥの規則５１（ＥＣＥ  Ｒ５１）に規制値が定められ、同規制値を定めたRegulation EU No.540/2014によれば、２０１６年７月迄に７２ｄＢ（フェーズ１）、２０２０年７月迄に７０ｄＢ（フェーズ２）、２０２４年７月迄に６８ｄＢ（フェーズ３）と段階を追って厳しくなる基準が施行され、車外騒音の規制レベルを最終的には２０１６年７月までの基準に対して４ｄＢ、音圧エネルギーとして約１／２．５に低減するという大変厳しい要求がなされている。
【０００３】
ところで、上記自動車の騒音は、エンジン、モーター、トランスミッション等駆動系エンジンルームから発生する騒音のみならず、排気音、風切音、タイヤロードノイズ等が合算したものであるため、エンジンルームから発生する騒音の低減のみで上記目標を達成しようとした場合、エンジンルームにおいて５〜６ｄＢ、音圧エネルギーとして１／４に低減するという大きな騒音低減が必要になることから、従来の自動車エンジン用防音カバーでは対応が困難になってきている。
【先行技術文献】
【特許文献】
【０００４】
【特許文献１】特開２００２−１８０８４５号公報
【発明の開示】
【発明が解決しようとする課題】
【０００５】
このように、従来提案されてきた防音カバーでは、益々厳しくなる規制水準に対し必ずしも十分な騒音抑制効果は得られ難い。
【０００６】
このような状況下、防音仕様として、例えば、エンジンのほぼ全体、すなわち、エンジン壁面・上面(ボンネット)側・下面(アンダーボディー)側のほぼ全面に防音材を施行し、音源となるエンジン全体を防音材で覆い車外への騒音漏洩を抑制すると同時にその吸音効果によりエンジンルーム内の騒音レベルを低減させる、(ニア)エンジンカプセル化による対応が考えられる。
【０００７】
しかしながら、ダウンサイジングを施した最近の車両のエンジンルーム内は各部品が高度に集積され、スペースが狭いために、上記カプセル化を行う場合においても防音材に用意された厚さは１０〜２０ｍｍ程度と極く薄い一方で、防音材による吸音および遮音効果により騒音を低減しようとした場合、特に１ｋＨｚ以下の比較的低周波数側の騒音は防音材の厚さ及び質量に依存するので、得られる効果は極く限定的なものとなる。
【０００８】
防音材が十分な吸音性能を発揮できない場合、エンジンルーム内には大きな反響音が響き、遮音性能も十分でない場合には、減衰しきれないエネルギーがエンジンルームの壁面・上面・下面を振動させ、さらに大きな騒音が発生することもある。
【０００９】
薄い防音材厚さで比較的低い周波数に防音効果を得る手段としては、防音材内側とエンジン壁面及び、防音材表面と対向するエンジンルーム内壁の間に空間（背後空気層）を設けたHelmholtz構造等の共鳴を利用したものが考えられるが、防音材が有する積層構造全体の共振現象を原理としているため、比較的低周波数域に吸音ピークがあると裏面側のエンジンルーム壁面はかえって大きく振動してしまい(共鳴透過)、特に、１６００〜２０００Ｈｚ程度の周波数帯における音圧を抑制し難くなることが判明した。
また、例えば自動車エンジン用防音カバーにおいては、エンジンの排気側壁面及び上面の一部（燃焼排ガスが通過するエキゾースト・マニフォールド近傍）が３００℃程度の温度に達し得ることから、防音用被覆材としては所定の耐熱性を有するものが求めらる。
【００１０】
このような状況下、本発明は、耐熱性を有し、厚さが薄くても十分な防音性能を有する新規な防音用被覆材および係る防音用被覆材を有するエンジンユニットを提供することを目的とするものである。
【課題を解決するための手段】
【００１１】
上記目的を達成するために本発明者等が鋭意検討を行った結果、第一の弾性多孔質体と、開孔率が０．１〜５％で開孔径が５０〜５００μｍである多孔質フィルムと、第二の弾性多孔質体とが、この順番に積層されてなる防音用被覆材により上記技術課題を解決し得ることを見出し、本知見に基づいて本発明を完成するに至った。
【００１２】
すなわち、本発明は、
（１）第一の弾性多孔質体と、開孔率が０．１〜５％で開孔径が５０〜５００μｍである多孔質フィルムと、第二の弾性多孔質体とが、この順番に積層されてなることを特徴とする防音用被覆材、
（２）前記第一の弾性多孔体の外表面側および第二の弾性多孔質体の外表面側の少なくとも一方にさらに表皮材を有する上記（１）に記載の防音用被覆材、
（３）前記多孔質フィルムの通気抵抗が０．１〜１．０ｋＰａ・ｓ／ｍである上記（１）または（２）に記載の防音用被覆材、
（４）通気抵抗が１．０〜４．０ｋＰａ・ｓ／ｍである上記（１）〜（３）のいずれかに記載の防音用被覆材、
（５）前記防音用被覆材が自動車エンジン用防音カバーである上記（１）〜（４）のいずれかに記載の防音用被覆材、
（６）自動車用エンジンと当該自動車用エンジンの少なくとも一部を覆う上記（１）〜（５）のいずれかに記載の防音用被覆材と、前記自動車用エンジンと防音用被覆材とを収容するエンジンルームとを有するエンジンユニットであって、前記自動車用エンジンと前記防音用被覆材との間または前記防音用被覆材とエンジンルームとの間に０．１〜３０ｍｍの距離の空隙を有すること
を特徴とするエンジンユニット、
を提供するものである。
【発明の効果】
【００１３】
本発明によれば、耐熱性を有し、厚さが薄くても十分な防音性能を有する新規な防音用被覆材および係る防音用被覆材を有するエンジンユニットを提供することができる。
【図面の簡単な説明】
【００１４】
【図１】本発明の実施例における吸音特性を示す図である。
【図２】本発明の実施例における吸音特性を示す図である。
【図３】本発明の実施例における吸音特性を示す図である。
【図４】本発明の実施例における吸音特性を示す図である。
【図５】本発明の実施例における吸音特性を示す図である。
【図６】本発明の実施例における吸音特性を示す図である。
【図７】本発明の実施例および比較例における吸音特性を示す図である。
【図８】本発明の実施例および比較例における吸音特性を示す図である。
【発明を実施するための形態】
【００１５】
先ず、本発明に係る防音用被覆材について説明する。
本発明に係る防音用被覆材は、第一の繊維質集成体と、開孔率が０．１〜５％で開孔径が５０〜５００μｍである多孔質フィルムと、第二の弾性多孔質体とが、この順番に積層されてなることを特徴とするものである。
【００１６】
本発明に係る防音用被覆材において、多孔質フィルムは、開孔率が０．１〜５％で開孔径が５０〜５００μｍであるものである。
【００１７】
多孔質フィルムの構成材料としては特に制限されず、所望の細孔分布を有するものを適宜選択すればよい。
多孔質フィルムとしては、柔軟性を有し、後述する第一の弾性多孔質体および第二の弾性多孔質体間に挟持された状態で、使用環境下において著しい熱収縮等を生じないものが好ましい。
【００１８】
このような多孔質フィルムとしては、ポリエチレンフィルムや、６−ナイロン製フィルム、６,６−ナイロン製フィルム、１１−ナイロン製フィルム、１２−ナイロン製フィルム等から選ばれるポリアミド(ナイロン)フィルムや、ポリエステルフィルム等の有機フィルム、短繊維不織布、長繊維クロス及び抄造紙等から選ばれる一種以上を挙げることができる。
【００１９】
多孔質フィルムは、多層フィルムにより構成されていてもよく、多層フィルムとしては、例えば、ポリアミド(ナイロン)フィルムの両面に低圧ポリエチレン接着層が配置されるように製造した共押し出し多層フィルム等を挙げることができる。
上記多孔性フィルムを使用することにより、後述する第一の弾性多孔質体および第二の弾性多孔質体への密着性等を容易に向上することができる。
また、多孔質フィルムは、その通気性を制御するために、表面に適宜塗布剤を塗布加工したものであってもよい。
【００２０】
本発明に係る防音用被覆材において、多孔質フィルムは、開孔率が、０．１〜５％であるものであり、０．１〜３％であるものが好ましく、０．１５〜３％であるものがより好ましい。
また、本発明に係る防音用被覆材において、多孔質フィルムは、開孔径が５０〜５００μｍであるものであり、１００〜５００μｍであるものが好ましく、１００〜３００μｍであるものがより好ましい。
【００２１】
本出願書類において、多孔質フィルムの開孔率（％）は、多孔質フィルムの表面をマイクロスコープ（（株）キーエンス、ＶＨＸ−５００）で観察した際に（孔の全面積／多孔質フィルムの面積）×１００により算出される開孔割合の任意の５０箇所における算術平均値を意味する。
なお、上記孔の全面積は、マイクロスコープにより測定した値を意味する。
【００２２】
また、本出願書類において、多孔質フィルムの開孔径は、多孔質フィルムの表面をマイクロスコープで観察した際における５０個の孔の最大直径の算術平均値を意味する。
【００２３】
本発明に係る防音用被覆材を構成する多孔質フィルムが、上記開孔率および開孔径を有する多孔質フィルムを有するものであることにより、耐熱性を発揮しつつ、外部から被覆材を音が通過する際の流れ抵抗を容易に制御することにより、所望の耐熱性を発揮しつつ、所望周波数、特に周波数１６００〜２０００Ｈｚ近傍における音圧を容易に低減することができる。
すなわち、被覆材の中央に微通気性フィルム材を配置することで、防音用積層材全体の流れ抵抗を調節し吸音性能を向上し得ると考えられる。
【００２４】
本発明に係る防音用被覆材において、多孔質フィルムの開孔部は、多孔質フィルムを構成するフィルム材をニードルパンチ処理したり熱剣山ロールを通過させる等の開孔処理を施すことにより形成することができ、上記多孔質フィルムの開孔率や開孔径も、上記開孔処理時の処理条件を制御することにより容易に制御することができる。
【００２５】
本発明に係る防音用被覆材において、多孔質フィルムは、通気抵抗が、０．１〜１．０ｋＰａ・ｓ／ｍであるものが好ましく、０．１〜０．５ｋＰａ・ｓ／ｍであるものがより好ましく、０．１〜０．２ｋＰａ・ｓ／ｍであるものがさらに好ましく、０．１〜０．１６ｋＰａ・ｓ／ｍであるものが一層好ましい。
【００２６】
本出願書類において、多孔質フィルムの通気抵抗は、多孔質フィルムの主表面に対して垂直方向に０．５ｍ／ｓで空気を通過させたときにおける入口側および出口側における気圧を各々流れ抵抗測定器(日本音響（株）製)で測定したときにおける両者の差（差圧）を意味する。
【００２７】
本発明に係る防音用被覆材が、上記通気抵抗を有する多孔質フィルムを有するものであることにより、外部から被覆材を音が通過する際の流れ抵抗を容易に制御して所望周波数、特に周波数１６００〜２０００Ｈｚ近傍における音圧を容易に低減することができる。
【００２８】
本発明に係る防音用被覆材において、多孔質フィルムのヤング率は、０．１ＧＰａ以下が好ましく、０．０５ＧＰａ以下がより好ましく、０．０１ＧＰａ以下がさらに好ましい。
多孔質フィルムのヤング率が上記範囲内にあることにより、多孔質フィルムが所望の柔軟性を有し、可撓性等に優れ、吸音性に優れた防音用被覆材を容易に提供することができる。
【００２９】
本出願書類において、多孔質フィルムのヤング率は、ＪＩＳ  Ｋ７１２７の規定に準拠して測定された値を意味する。
【００３０】
本発明に係る防音用被覆材において、多孔質フィルムの厚みは、２０〜１００μｍであることが好ましく、１０〜８０μｍであることがより好ましく、３０〜７０μｍであることがさらに好ましい。
多孔質フィルムの厚みが上記範囲内にあることにより、柔軟性に優れるとともに防音用被覆材の薄型化（コンパクト化）を容易に図ることができる。
【００３１】
本発明に係る防音用被覆材において、多孔質フィルムの密度は、０．８〜１．４ｇ／ｃｍ３であることが好ましく、１．０〜１．３ｇ／ｃｍ３であることがより好ましく、１．１〜１．２ｇ／ｃｍ３であることがさらに好ましい。
多孔質フィルムの密度が上記範囲内にあることにより、軽量で柔軟性に優れた防音用被覆材を容易に提供することができる。
【００３２】
本発明に係る防音用被覆材は、第一の弾性多孔質体と、上記多孔質フィルムと、第二の弾性多孔質体とが、この順番に積層されてなることを特徴とするものである。
本発明に係る防音用被覆材において、第一の弾性多孔質体と第二の弾性多孔質体とは、同一のものであってもよいし、異なるものであってもよい。
【００３３】
本発明に係る防音用被覆材において、第一の弾性多孔質体を構成する弾性多孔質体として繊維集成体等から選ばれる一種以上が使用でき、第二の弾性多孔質体を構成する弾性多孔質体としては、繊維集成体、フェルトおよび樹脂発泡体から選ばれる一種以上を挙げることができる。
【００３４】
上記繊維集成体としては、例えば、グラスウール（ガラス繊維）、ロックウール、シリカ繊維、シリカアルミナセラミックファイバー、アルミナ繊維、ムライト繊維等の無機短繊維からなる集成体を挙げることができる。
フェルトとしては、上記各種短繊維の一種以上を混合したものをニードルパンチ等の手段で一体化したものを挙げることができ、具体的には、もう集成体を形成する無機短繊維からなる無機繊維製フェルト（例えば、グラスウールからなるグラスフェルト（ガラス繊維フェルト）等の他、ポリエチレンテレフタレートフェルト等のポリエステル繊維フェルト、ナイロン繊維フェルト、ポリエチレン繊維フェルト、ポリプロピレン繊維フェルト、アクリル繊維フェルト、アラミド繊維フェルト、シリカーアルミナセラミックスファイバーフェルト、シリ力繊維フェルト、綿、羊毛、木毛、クズ繊維等を熱硬化性樹脂でフェルト状に加工したレジンフェルト等から選ばれる一種以上を挙げることができる。
フェルトとしては、無機繊維製フェルトが好ましく、密度が１０〜５０ｋｇ／ｍ３であるものが好ましく、１５〜５０ｋｇ／ｍ３であるものより好ましく、２０〜３５ｋｇ／ｍ３であるものがさらに好ましく、人造鉱物繊維の吹き付け物や成形物を使用することができる。
上記樹脂発泡体としては、ポリウレタンフォーム、ポリエチレンフォーム、ポリプロピレンフォーム、フェノールフォーム、メラミンフォーム等の樹脂フォームから選ばれる一種以上や、二トリルブタジエンラバー、クロロプレンラバー、スチレンラバー、シリコーンゴム、ウレタンゴム、エチレン・プロピレン・ジエンゴム等を連泡状に発泡させるか、発泡後にクラッシング加工などにより連泡化した連続気泡体から選ばれる一種以上を挙げることができる。
【００３５】
耐熱性を考慮した場合には、上記弾性多孔質体としては、ガラス繊維等の無機繊維またはアラミド繊維を構成繊維として含むものが好ましく、無機繊維を含むものがより好ましい。
本発明に係る防音用被覆材を例えば自動車エンジン用防音カバーに使用した場合、エンジンの排気側壁面及び上面の一部（燃焼排ガスが通過するエキゾースト・マニフォールド近傍）は高温となるため、防音用被覆材表面が３００℃程度の温度に達してしまい、係る温度条件下においては、上記フィルム材に溶融や著しい収縮等が生じてしまう。そこで、表面側の第一の弾性多孔質体に断熱吸音性能が著しく高い極細無機繊維を使用し、上記開孔率および開孔径を有する多孔質フィルムを中央部に配置することにより、防音性とともに所望の断熱性を発揮して多孔質フィルムを保護しつつ、所望周波数、特に周波数１６００〜２０００Ｈｚ近傍における音圧を容易に低減することができると考えられる。
【００３６】
第一の弾性多孔質体または第二の弾性多孔質体としては、ガラス繊維を構成繊維として含むものが好ましく、上記ガラス繊維としては、繊維径が、０．１〜４μｍであるものが好ましく、１〜４μｍであるものがより好ましく、３〜４μｍであるものがさらに好ましい。
上記繊維径を有するガラス繊維は、遠心法または火炎法で製造することができる。
【００３７】
なお、本出願書類において、ガラス繊維の繊維径は、マイクロスコープにより測定した２０本のガラス繊維の最大径の算術平均値を意味する。
【００３８】
本発明に係る防音用被覆材において、第一の弾性多孔質体または第二の弾性多孔質体が上記繊維径を有するガラス繊維を構成繊維として含むことにより、所望の耐熱性、難燃性をより容易に発揮することができる。
【００３９】
本発明に係る防音用被覆材において、第一の弾性多孔質体または第二の弾性多孔質体が、構成繊維として上記繊維径を有するガラス繊維を構成繊維として含む場合、第一の弾性多孔質体または第二の弾性多孔質体は、ガラス繊維を、例えばノボラック、レゾール、ベンジリックエーテル系等から選ばれるフェノール樹脂や、尿素変性等の変性フェノール樹脂等からなるバインダーで固定してなるものであってもよいし、または、ニードルパンチ等の処理によりガラス繊維を厚さ方向に絡めることにより製造してなるものであってもよい。
【００４０】
本発明に係る防音用被覆材において、第一の弾性多孔質体または第二の弾性多孔質体として、ポリエステル繊維を構成繊維として含むものである場合、当該ポリエステル繊維としては難燃性ポリエステル繊維が好ましい。
【００４１】
上記難燃性ポリエステル繊維としては、ポリエチレンテレフタレート（ＰＥＴ）、ポリブチレンテレフタレート（ＰＢＴ）、ポリエチレンイソフタレート（ＰＥＩ）、ポリシクロヘキシレンジメチレンテレフタレート（ＰＣＨＤＴ）またはポリエチレンナフタレート（ＰＥＮ）等を主たる繰返し単位とするポリエステルを挙げることができる。
【００４２】
上記難燃性ポリエステル繊維としては、公知のものを挙げることもでき、例えば、特開昭５１−８２３９２号公報、特開昭５５−７８８８号公報、特公昭５５−４１６１０号公報等に記載されたものを挙げることができる。
【００４３】
本発明に係る防音用被覆材において、第一の弾性多孔質体または第二の弾性多孔質体が、ポリエステル繊維を構成繊維として含むものである場合、当該ポリエステル繊維としては難燃性ポリエステルと熱接着性ポリエステルとが複合されてなる難燃性複合繊維であってもよい。
【００４４】
上記難燃性ポリエステルと熱接着性ポリエステルとが複合されてなる難燃性複合繊維において、難燃性ポリエステルとしては、上述した難燃性ポリエステル繊維を構成するものと同様のものを挙げることができる。
また、上記難燃性複合繊維において、熱接着性ポリエステルは、難燃性ポリエステルのバインダーとして機能するものであって、難燃性ポリエステルの融点よりも低い融点を有し、難燃性ポリエステルの融点よりも少なくとも２０℃低い融点を有するものが好ましい。
上記融点の差が２０℃未満であると、難燃性複合繊維の作製時に高温処理が必要になるために難燃性ポリエステルの配向性が低下し易くなり、熱接着性ポリエステルによる補強効果が低減して難燃剤内添繊維の耐久性が低下し易くなるとともに、母材である難燃性ポリエステルの物性低下を生じ易くなる。
【００４５】
上記熱接着性ポリエステルは、融点が１１０℃〜２２０℃であるものが好ましく、１３０℃〜２００℃であるものがより好ましい。熱接着性ポリエステルの融点が上記範囲内にあることによって補強効果を発揮し易くなる。
【００４６】
なお、本出願書類において、難燃性ポリエステルの融点および熱接着性ポリエステルの融点とは、繊維化物を熱板上に十字状に配置し、室温から５℃／分で昇温したときに、配向により生じる縞模様が焼失する温度を意味するものとする。
【００４７】
上記熱接着性ポリエステルとしては、特に制限されないが、例えば、テレフタル酸、イソフタル酸、フタル酸、ｐ−ヒドロキシ安息香酸、５−ナトリウムスルホイソフタル酸、ナフタレンジカルボン酸、シュウ酸、アジピン酸、セバチン酸、シクロヘキシレンジカルボン酸等から選ばれる一種以上の酸成分と、エチレングリコール、ジエチレングリコール、トリエチレングリコール、プロパンジオール、ブタンジオール、ペンタンジオール、ヘキサンジオール、ネオペンチルグリコール、ポリエチレングリコール等から選ばれる一種以上のグリコール成分とをエステル結合させてなるものが挙げられる。
【００４８】
本発明に係る防音用被覆材において、第一の弾性多孔質体または第二の弾性多孔質体が、上記難燃性ポリエステルおよび熱接着性ポリエステルが複合されてなる難燃性複合繊維を構成繊維として有するものである場合、難燃性ポリエステルと熱接着性ポリエステルの複合割合は特に制限されないが、難燃性ポリステルの含有割合が２０〜８０質量％であるものが好ましく、３０〜７０質量％であるものがより好ましく、４０〜６０質量％であるものがさらに好ましい。
難燃性複合繊維を構成する難燃性ポリエステルの含有割合が上記範囲内にあることにより、難燃性複合繊維に対して所望の難燃性を容易に付与することができる。
【００４９】
上記難燃性ポリエステルおよび熱接着性ポリエステルの複合形態としては、難燃性ポリエステルをコア成分とし熱接着性ポリエステルをシース成分とするシースコア型、難燃性ポリエステルおよび熱接着性ポリエステルが隣接配置された層状多層構造型やサイドバイサイド型等を挙げることができる。
【００５０】
本発明に係る防音用被覆材において、第一の弾性多孔質体または第二の弾性多孔質体の厚みは同一であってもよいし異なっていてもよい。
第一の弾性多孔質体または第二の弾性多孔質体の厚みは、０．５〜２０ｍｍであることが好ましく、１．５〜１５ｍｍであることがより好ましく、３〜１０ｍｍであることがさらに好ましい。
【００５１】
第一の弾性多孔質体または第二の弾性多孔質体の厚みが上記範囲内にあることにより、柔軟性に優れるとともに防音用被覆材の薄型化（コンパクト化）を図りつつ十分な吸音性を容易に発揮することができる。
【００５２】
本発明に係る防音用被覆材において、第一の弾性多孔質体または第二の弾性多孔質体の密度は同一であってもよいし異なっていてもよい。
本発明に係る防音用被覆材において、第一の弾性多孔質体または第二の弾性多孔質体の密度は、０．００１〜１．２ｇ／ｃｍ３であることが好ましく、０．００３〜０．５ｇ／ｃｍ３であることがより好ましく、０．００６〜０．１ｇ／ｃｍ３であることがさらに好ましい。
上記密度は、弾性多孔質体の構造および厚み等に応じて、所望の吸音性を有するものから適宜選択される。
【００５３】
上記密度を達成する上で、第一の弾性多孔質体または第二の弾性多孔質体の目付は、１０〜１０００ｇ／ｍ２であることが好ましく、１５〜５００ｇ／ｍ２であることがより好ましく、２５〜２５０ｇ／ｍ２であることがさらに好ましい。
第一の弾性多孔質体または第二の弾性多孔質体の目付が上記範囲内にあることにより、軽量で所望形状を有する防音用被覆材を容易に提供することができる。
【００５４】
本発明に係る防音用被覆材は、上記多孔質フィルムの上面側および下面側に各々第一の弾性多孔質体または第二の弾性多孔質体を有するものであることから、防音用被覆材の下面側から上面側に通過する音のみならず上面側から下面側に通過する音に対しても吸音特性を発揮することができる。
このため、例えば本発明に係る防音用被覆材を自動車エンジン用防音カバーとして使用した場合、自動車エンジンから発せられた音が防音用被覆材の下面側から上面側に通過する際に、自動車エンジンから発せられる騒音エネルギーを弾性多孔質体の振動エネルギーに変換して所望の吸音性能を発揮することができ、上記防音用被覆材を通過して自動車用エンジンと防音用被覆材とを収容するエンジンルームの壁面で反射した音が防音用被覆材の上面側から下面側に通過する際にも、同様に上記反射された騒音のエネルギーを弾性多孔質体の振動エネルギーに変換してさらに吸音性能を発揮することができる。
また、この際、第一の弾性多孔質体および第二の弾性多孔質体間に所定の開孔率および開孔径を有する多孔質フィルムが存在することにより、防音用被覆材を通過する際に所定の流れ抵抗が生じる結果、自動車エンジンから発生して多孔質フィルムを通過した音とエンジンルームの壁面で反射した音とが共鳴してエネルギーが減衰し、特に特に１６００Ｈｚ〜２０００Ｈｚの周波数帯の音圧を低減させることができると考えられる。
【００５５】
本発明に係る防音用被覆材は、第一の弾性多孔体の外表面側および第二の弾性多孔質体の外表面側の少なくとも一方にさらに表皮材を有するものであってもよい。
本発明に係る防音用被覆材において、表皮材は、第一の弾性多孔体の外表面側および第二の弾性多孔質体の外表面側の少なくとも一方に設けられていることが好ましく、両者に設けられていることがより好ましい。
【００５６】
本発明に係る防音用被覆材において、第一の弾性多孔体の外表面側および第二の弾性多孔質体の外表面側の両者に表皮材が設けられる場合、両表皮材は同一であってもよいし異なっていてもよい。
【００５７】
表皮材としては、温度３００℃で溶融や著しい収縮等の不具合が生じないのであれば、無機長繊維クロス、無機繊維製シートや開孔処理を施した金属箔樹脂シート等から選ばれる一種以上を配置することができる。
【００５８】
具体的には、ガラス繊維、シリカ繊維、バサルト繊維、シリカアルミナセラミックファイバー、アルミナ繊維、ムライト繊維等の無機繊維から選ばれる一種以上の混合物をクロス状に編み込んだりニードルパンチ等の手段で一体化したシートや、表面に微細な開孔を施して音の反射を抑制したアルミニウム箔等の金属箔等が、意匠性や振動による繊維の飛散防止等の観点から好ましく使用することができる。
表皮材の通気抵抗は、入射音波の表面側の反射を抑制するために、繊維飛散防止等の効果を妨げない範囲内のものであればよく、１．０ｋＰａ・ｓ／ｍ以下であるものが好ましく、０．５ｋＰａ・ｓ／ｍ以下であるものがより好ましく、０．３ｋＰａ・ｓ／ｍ以下であるものがさらに好ましい。
上記通気抵抗は、繊維も編み方や金属箔の開孔の程度等により適宜調整することができる。
【００５９】
本出願書類において、表皮材の通気抵抗は、表皮材の主表面に対して垂直方向に０．５ｍｍ／ｓで空気を通過させたときにおける入口側および出口側における気圧を各々流れ抵抗測定器(日本音響（株）製)で測定したときにおける両者の差（差圧）を意味する。
【００６０】
無機繊維製シートとしては、例えば、ガラス繊維および樹脂バインダーを含むガラス繊維フェルトを挙げることができ、係るガラス繊維フェルトを構成する樹脂バインダーとしては、含有量が５質量％未満であるノボラック、レゾール、ベンジリックエーテル系等のフェノール樹脂や、含有量が１０〜２０質量％である尿素変性等の変性フェノール樹脂を挙げることができる。
【００６１】
表皮材として無機繊維製シートを用いた場合、所望の吸音性を発揮しつつ、優れた耐熱性および断熱性を容易に発揮することができる。
【００６２】
また、表皮材として金属箔を用いた場合、所望の吸音性を発揮するために、開孔率が、３％〜７％であるものが好ましく、４％〜７％であるものがより好ましく、５％〜７％であるものがより好ましい。
また、本発明に係る防音用被覆材において、金属箔には止液性が確保できる範囲で、開孔径が１μｍ以上であるものであり、５μｍ以上であるものが好ましく、１０μｍ以上であるものがより好ましい。
表皮材の開孔率や開孔径は、上述した多孔質フィルムの開孔率や開孔径の測定方法と同様の測定方法で測定することができる。
【００６３】
本発明に係る防音用被覆材において、表皮材の厚みは、９〜１０００μｍであることが好ましく、９〜５００μｍであることがより好ましく、１０〜３００μｍであることがさらに好ましい。
表皮の厚みが上記範囲内にあることにより、柔軟性に優れるとともに防音用被覆材の薄型化（コンパクト化）を図りつつ十分な吸音性を容易に発揮することができる。
【００６４】
本発明に係る防音用被覆材が、表皮材を有するものである場合、形状安定性や意匠性を確保し易くなるとともに、使用時において被覆材を構成する繊維等の飛散を抑制し得るとともに、容易に撥水性を発揮することができる。
【００６５】
本発明に係る防音用被覆材は、通気抵抗が、１．０〜４．０ｋＰａ・ｓ／ｍのものが好ましく、１．０〜３．０ｋＰａ・ｓ／ｍ以下であるものがより好ましく、１．０〜２．０ｋＰａ・ｓ／ｍ以下であるものがさらに好ましい。
【００６６】
本出願書類において、通気抵抗は、防音用被覆材の主表面に対して垂直方向に０．５ｍｍ／ｓで空気を通過させたときにおける入口側および出口側における気圧を各々流れ抵抗測定器(日本音響（株）製)で測定したときにおける両者の差（差圧）を意味する。
【００６７】
本発明に係る防音用被覆材は、厚さが、５〜２０ｍｍであるものが適当であり、１０〜２０ｍｍであるものがより適当であり、１５〜２０ｍｍであるものがさらに適当である。
本発明に係る防音用被覆材は、厚さが薄くても十分な防音性能を発揮することができる。
【００６８】
本発明に係る防音用被覆材が、上記通気抵抗を有するものであることにより、流れ抵抗を容易に制御して所望周波数、特に周波数１６００〜２０００Ｈｚ近傍における音圧を容易に低減することができる。
【００６９】
本発明に係る防音用被覆材は、例えば、得ようとする防音用被覆材の構成部材に対応する形成材の全部を順次積層した状態で所定形状に熱圧成形することにより作製することができる。
また、本発明に係る防音用被覆材は、例えば、得ようとする防音用被覆材の構成部材に対応する全形成材のうち一部のみを順次積層した状態で所定形状に熱圧成形したものと、得ようとする防音用被覆材の構成部材に対応する他の形成材を順次積層した状態で所定形状に熱圧成形したものを、適宜接着剤等で固定することにより作製することができる。
【００７０】
具体的には、本発明に係る防音用被覆材として、例えば、（１）第一の弾性多孔質体、（２）多孔質フィルム、（３）第二の弾性多孔質体がこの順番で順次積層されてなる防音用被覆材を形成する場合、これ等を各々形成する形成材をこの順番で順次積層した状態で所定形状に熱圧成形することにより作製することができる。
また、（１）第一の表皮材、（２）第一の弾性多孔質体、（３）多孔質フィルム、（４）第二の弾性多孔質体がこの順番で順次積層されてなる防音用被覆材を形成する場合、例えば、これ等を各々形成する形成材をこの順番で順次積層した状態で所定形状に熱圧成形することにより作製することができる。
さらに、（１）第一の表皮材、（２）第一の弾性多孔質体、（３）多孔質フィルム、（４）第二の弾性多孔質体、（５）第二の表皮材がこの順番で順次積層されてなる防音用被覆材を形成する場合、例えば、これ等を各々形成する形成材をこの順番で順次積層した状態で所定形状に熱圧成形することにより作製することができる。
【００７１】
本発明に係る防音用被覆材は、例えば、自動車エンジン用防音カバーとして好適に使用することができる。
本発明に係る防音用被覆材を自動車エンジン用防音カバーとして使用する場合、例えば、エンジンの排気側壁面および上面の少なくとも一部に配置することにより、好適な吸音特性を容易に発揮することができる。
【００７２】
本発明によれば、耐熱性を有し、厚さが薄くても十分な防音性能を有する新規な防音用被覆材を提供することができる。
【００７３】
次に、本発明に係るエンジンユニットについて説明する。
本発明に係るエンジンユニットは、自動車用エンジンと当該自動車用エンジンの少なくとも一部を覆う本発明に係る防音用被覆材と、上記自動車用エンジンと防音用被覆材とを収容するエンジンルームとを有するエンジンユニットであって、上記自動車用エンジンと上記防音用被覆材との間または前記防音用被覆材とエンジンルームとの間に０．１〜３０ｍｍの距離の空隙を有することを特徴とするものである。
【００７４】
本発明に係るエンジンユニットにおいて、本発明に係る防音用被覆材の詳細は上述したとおりである。
また、本発明に係るエンジンユニットにおいて、自動車用エンジンやエンジンルームは、公知のものを適宜採用することができる。
【００７５】
本発明に係るエンジンユニットにおいて、防音用被覆材とエンジンルーム間の距離（防音用被覆材およびエンジンルーム壁面に形成される隙間の幅）は、０．１〜３０ｍｍであり、省スペースの観点からも、５〜２０ｍｍが好ましく、５〜１５ｍｍがさらに好ましい。
【００７６】
本発明に係るエンジンユニットにおいて、防音用被覆材を構成する第一の弾性多孔質体および第二の弾性多孔質体間に所定の開孔率および開孔径を有する多孔質フィルムが存在して防音用被覆材を通過する音に所定の流れ抵抗が生じる結果、防音用被覆材とエンジンルーム間の距離が上記範囲内にあることにより、自動車エンジンから発生して多孔質フィルムを通過した音とエンジンルームの壁面で反射した音とが共鳴してエネルギーが減衰し易くなり、特に１６００Ｈｚ〜２０００Ｈｚの周波数帯の音を好適に低減することができると考えられる。
【００７７】
本発明によれば、耐熱性を有し、厚さが薄くても十分な防音性能を有する防音用被覆材を有する新規なエンジンユニットを提供することができる。
【００７８】
次に、実施例を挙げて、本発明を更に具体的に説明するが、これは単に例示であって、本発明を制限するものではない。
【００７９】
（実施例１）
得ようとする目的形状に対応する成形面が施された成形型内に、（１）第一の弾性多孔質体の形成材として、ガラス繊維フェルト（日本無機（株）製フィラトミクタ３０ＭＹ(ガラス繊維の繊維径３．５μｍ、密度３０ｋｇ／ｍ３、目付量３００ｇ／ｍ２、厚さ１０ｍｍ））を配置した上で、その上に、（２）多孔質フィルムの形成材として、６−ナイロン製フィルム（宇部フィルム（株）製シュペレン３５Ｎ-ＬＬ、密度７０ｋｇ／ｍ３、厚さ０．０７ｍｍ、ヤング率１０ｋＰａ）を熱剣山ロールを通過させることによって開孔部（開孔率２．５％、開孔径２００μｍ）を設けた通気抵抗が０．１１ｋＰａ・ｓ／ｍであるフィルムと、（３）第二の弾性多孔質体の形成材として、ガラス繊維フェルト（日本無機（株）製フィラトミクタ３０ＭＹ(ガラス繊維の繊維径３．５μｍ、密度３０ｋｇ／ｍ３、目付量３００ｇ／ｍ２、厚さ１０ｍｍ））をこの順番で順次配置し、５ＭＰａの加圧力下、１８５℃で３０秒間熱圧成形することにより、最大厚さ５ｍｍの第一の弾性多孔質体、開孔率が２．５％で開孔径が２００μｍである最大厚さ０．０７ｍｍの多孔質フィルムおよび最大厚さ５ｍｍの第二の弾性多孔質体の積層体からなる端部４辺が圧縮、溶着されて密封された通気抵抗が２．３ｋＰａ・ｓ／ｍである最大厚さ１０ｍｍの自動車エンジン用防音カバーを得た。
＜耐熱性評価＞
得られた自動車エンジン用防音カバーを用い、上記第一の弾性多孔質体を熱源側となるように配置して、３００℃に加熱したホットプレート上に設置して第二の弾性多孔質体側を雰囲気温度２４℃に放置し、多孔質フィルムの温度をＣＡ熱電対で測定し定常となるまで測定することにより、耐熱性を評価した。
その結果、熱源側面暴露温度（３００℃）に対し、中央部に配置した多孔質フィルムの温度は１２８℃に留まり、フィルムの基材である６−ナイロンの軟化点温度１４０℃以下の温度であるため、損傷を受けなかった。
＜防音性評価＞  以下の方法で得られた防音カバーの防音性を評価した。
上記防音カバーの平坦部を打ち抜き、インピーダンスチューブ（ブリュエル・ケアー・ジャパン社製ｔｙｐｅ４２０６_細管）に背後空気層が１０ｍｍとなるようにセットし、ホワイトノイズ（白色雑音）を入力して、１／３オクターブバンド周波数で５００Ｈｚ〜６．３ｋＨｚの垂直入射吸音率を測定した。
表１および図１に示すように、得られた防音カバーは設置時におけるエンジン側および外表面側のいずれの側においても良好な吸音性を示した。
【００８０】
（実施例２）
得ようとする目的形状に対応する成形面が施された成形型内に、（１）第一の弾性多孔質体の形成材として、ガラス繊維フェルト（日本無機（株）製フィラトミクタ３０ＭＹ(ガラス繊維の繊維径３．５μｍ、密度３０ｋｇ／ｍ３、目付量３００ｇ／ｍ２、厚さ１０ｍｍ））を配置した上で、その上に、（２）多孔質フィルムの形成材として、６−ナイロン製フィルム（宇部フィルム（株）製シュペレン３５Ｎ-ＬＬ、密度７０ｋｇ／ｍ３、厚さ０．０７ｍｍ、ヤング率１０ｋＰａ）を熱剣山ロールを通過させることによって開孔部（開孔率２．５％、開孔径２００μｍ）を設けた通気抵抗が０．１１ｋＰａ・ｓ／ｍであるフィルムと、（３）第二の弾性多孔質体の形成材として、ポリエステル繊維フェルト（高安（株）製Ｓ２５０-ＨＳＧＹＮ、ポリエステル繊維の平均繊維径１０μｍ、密度２５ｋｇ／ｍ３、目付量２５０ｇ／ｍ２、厚さ１０ｍｍ））をこの順番で順次配置し、５ＭＰａの加圧力下、１８５℃で３０秒間熱圧成形することにより、最大厚さ５ｍｍの第一の弾性多孔質体、開孔率が２．５％で開孔径が２００μｍである最大厚さ０．０７ｍｍの多孔質フィルムおよび最大厚さ５ｍｍの第二の弾性多孔質体の積層体からなる端部４辺が圧縮、溶着されて密封された通気抵抗が１．９ｋＰａ・ｓ／ｍである最大厚さ１０ｍｍの自動車エンジン用防音カバーを得た。
＜耐熱性評価＞
得られた自動車エンジン用防音カバーを用い、上記第一の弾性多孔質体が熱源側となるように配置して、実施例１と同様にして耐熱性を評価した。
その結果、熱源側面暴露温度（３００℃）に対し、中央部に配置した多孔質フィルムの温度は１２８℃に留まり、フィルムの基材である６−ナイロンの軟化点温度１４０℃以下の温度であるため、損傷を受けなかった。
＜防音性評価＞  得られた防音カバーの防音性を実施例１と同様の方法で評価した。
表１および図１に示すように、得られた防音カバーは設置時におけるエンジン側および外表面側のいずれの側においても良好な吸音性を示した。
【００８１】
（実施例３）
得ようとする目的形状に対応する成形面が施された成形型内に、（１）第一の弾性多孔質体の形成材として、ガラス繊維フェルト（日本無機（株）製フィラトミクタＦＭ−２４(ガラス繊維の繊維径３．５μｍ、密度２４ｋｇ／ｍ３、目付量１２０ｇ／ｍ２、厚さ５ｍｍ））を配置した上で、その上に、（２）多孔質フィルムの形成材として、６−ナイロン製フィルム（宇部フィルム（株）製シュペレン３５Ｎ-ＬＬ、密度７０ｋｇ／ｍ３、厚さ０．０７ｍｍ、ヤング率１０ｋＰａ）を熱剣山ロールを通過させることによって開孔部（開孔率２．５％、開孔径２００μｍ）を設けた通気抵抗が０．１１ｋＰａ・ｓ／ｍであるフィルムと、日本無機（株）製フィラトミクタＦＭ−２４(ガラス繊維の繊維径３．５μｍ、密度２４ｋｇ／ｍ３、目付量１２０ｇ／ｍ２、厚さ５ｍｍ））をこの順番で順次配置し、５ＭＰａの加圧力下、１８５℃で３０秒間熱圧成形することにより、最大厚さ５ｍｍの第一の弾性多孔質体、開孔率が２．５％で開孔径が２００μｍである最大厚さ０．０７ｍｍの多孔質フィルムおよび最大厚さ５ｍｍの第二の弾性多孔質体の積層体からなる端部４辺が圧縮、溶着されて密封された通気抵抗が２．０ｋＰａ・ｓ／ｍである最大厚さ１０ｍｍの自動車エンジン用防音カバーを得た。
＜耐熱性評価＞
得られた自動車エンジン用防音カバーを用い、上記第一の弾性多孔質体が熱源側となるように配置して、実施例１と同様にして耐熱性を評価した。
その結果、熱源側面暴露温度（３００℃）に対し、中央部に配置した多孔質フィルムの温度は１３１℃に留まり、フィルムの基材である６−ナイロンの軟化点温度１４０℃以下の温度であるため、損傷を受けなかった。
＜防音性評価＞  得られた防音カバーの防音性を実施例１と同様の方法で評価した。
表１および図１に示すように、得られた防音カバーは設置時におけるエンジン側および外表面側のいずれの側においても良好な吸音性を示した。
【００８２】
（実施例４）
得ようとする目的形状に対応する成形面が施された成形型内に、（１）第一の弾性多孔質体の形成材として、ガラス繊維フェルト（日本無機（株）製フィラトミクタＦＭ−２４(ガラス繊維の繊維径３．５μｍ、密度２４ｋｇ／ｍ３、目付量１２０ｇ／ｍ２、厚さ５ｍｍ））を配置した上で、その上に、（２）多孔質フィルムの形成材として、６−ナイロン製フィルム（宇部フィルム（株）製シュペレン３５Ｎ-ＬＬ、密度７０ｋｇ／ｍ３、厚さ０．０７ｍｍ、ヤング率１０ｋＰａ）を熱剣山ロールを通過させることによって開孔部（開孔率２．５％、開孔径２００μｍ）を設けた通気抵抗が０．１１ｋＰａ・ｓ／ｍであるフィルムと、（３）第二の弾性多孔質体の形成材として、ポリエステル繊維フェルト（高安（株）製Ｓ２５０-ＨＳＧＹＮ、ポリエステル繊維の平均繊維径１０μｍ、密度２５ｋｇ／ｍ３、目付量２５０ｇ／ｍ２、厚さ１０ｍｍ））をこの順番で順次配置し、５ＭＰａの加圧力下、１８５℃で３０秒間熱圧成形することにより、最大厚さ５ｍｍの第一の弾性多孔質体、開孔率が２．５％で開孔径が２００μｍである最大厚さ０．０７ｍｍの多孔質フィルムおよび最大厚さ５ｍｍの第二の弾性多孔質体の積層体からなる端部４辺が圧縮、溶着されて密封された通気抵抗が１．６ｋＰａ・ｓ／ｍである最大厚さ１０ｍｍの自動車エンジン用防音カバーを得た。
＜耐熱性評価＞
得られた自動車エンジン用防音カバーを用い、上記第一の弾性多孔質体が熱源側となるように配置して、実施例１と同様にして耐熱性を評価した。
その結果、熱源側面暴露温度（３００℃）に対し、中央部に配置した多孔質フィルムの温度は１３１℃に留まり、フィルムの基材である６−ナイロンの軟化点温度１４０℃以下の温度であるため、損傷を受けなかった。
＜防音性評価＞  得られた防音カバーの防音性を実施例１と同様の方法で評価した。
表１および図１に示すように、得られた防音カバーは設置時におけるエンジン側および外表面側のいずれの側においても良好な吸音性を示した。
【００８３】
（実施例５）
得ようとする目的形状に対応する成形面が施された成形型内に、（１）第一の表皮材として、シリカクロス（ニチアス（株）製シルテックスクロス７００、繊維径７μｍ、密度１０５３ｋｇ／ｍ３、目付量５６９ｇ／ｍ２、厚さ０．５４ｍｍ）、（２）第一の弾性多孔質体の形成材として、ガラス繊維フェルト（日本無機（株）製フィラトミクタ６００−１−ＫＳ(ガラス繊維の繊維径１．０μｍ、密度１９ｋｇ／ｍ３、目付量９５ｇ／ｍ２、厚さ５ｍｍ））を配置した上で、その上に、（３）多孔質フィルムの形成材として、６−ナイロン製フィルム（宇部フィルム（株）製シュペレン３５Ｎ-ＬＬ、密度７０ｋｇ／ｍ３、厚さ０．０７ｍｍ、ヤング率  １０  ｋＰａ）を熱剣山ロールを通過させることによって開孔部（開孔率  ２．５％、開孔径  ２００  μｍ）を設けた通気抵抗が０．１１ｋＰａ・ｓ/ｍであるフィルムと、（４）第二の弾性多孔質体の形成材として、ガラス繊維フェルト（日本無機（株）製フィラトミクタ６００−１−ＫＳ(ガラス繊維の繊維径１．０μｍ、密度１９ｋｇ／ｍ３、目付量９５ｇ／ｍ２、厚さ５ｍｍ））と、（５）第二の表皮材として、シリカクロス（ニチアス（株）製シルテックスクロス７００、繊維径７μｍ、密度１０５３ｋｇ／ｍ３、目付量５６９ｇ／ｍ２、厚さ０．５４ｍｍ）とをこの順番で順次配置し、５ＭＰａの加圧力下、１８５℃で３０秒間熱圧成形することにより、最大厚さ０．５ｍｍの第一の表皮材、最大厚さ４．５ｍｍの第一の弾性多孔質体、開孔率が２．５％で開孔径が２００μｍである最大厚さ０．０７ｍｍの多孔質フィルムおよび最大厚さ４．５ｍｍの第二の弾性多孔質体および最大厚さ０．５μｍの第一の表皮材の積層体からなる端部４辺が圧縮、溶着されて密封された通気抵抗が３．８ｋＰａ・ｓ／ｍである最大厚さ１０ｍｍの自動車エンジン用防音カバーを得た。
＜耐熱性評価＞
得られた自動車エンジン用防音カバーを用い、上記第一の弾性多孔質体が熱源側となるように配置して、実施例１と同様にして耐熱性を評価した。
その結果、熱源側面暴露温度（３００℃）に対し、中央部に配置した多孔質フィルムの温度は１２６℃に留まり、フィルムの基材である６−ナイロンの軟化点温度１４０℃以下の温度であるため、損傷を受けなかった。
＜防音性評価＞  得られた防音カバーの防音性を実施例１と同様の方法で評価した。
表１および図１に示すように、得られた防音カバーは設置時におけるエンジン側および外表面側のいずれの側においても良好な吸音性を示した。
【００８４】
（実施例６）
得ようとする目的形状に対応する成形面が施された成形型内に、（１）第一の表皮材として、シリカクロス（ニチアス（株）製シルテックスクロス７００、繊維径７μｍ、密度１０５３ｋｇ／ｍ３、目付量５６９ｇ／ｍ２、厚さ０．５４ｍｍ）、（２）第一の弾性多孔質体の形成材として、ガラス繊維フェルト（日本無機（株）製フィラトミクタ６００−１−ＫＳ(ガラス繊維の繊維径１．０μｍ、密度１９ｋｇ／ｍ３、目付量９５ｇ／ｍ２、厚さ  ５ｍｍ））を配置した上で、その上に、（３）多孔質フィルムの形成材として、６−ナイロン製フィルム（宇部フィルム（株）製シュペレン３５Ｎ-ＬＬ、密度７０ｋｇ／ｍ３、厚さ０．０７ｍｍ、ヤング率１０ｋＰａ）を熱剣山ロールを通過させることによって開孔部（開孔率２．５％、開孔径２００μｍ）を設けた通気抵抗が０．１１ｋＰａ・ｓ／ｍであるフィルムと、（４）第二の弾性多孔質体の形成材として、ポリエステル繊維フェルト（高安（株）製Ｓ２５０-ＨＳＧＹＮ、ポリエステル繊維の平均繊維径１０μｍ、密度２５ｋｇ／ｍ３、目付量２５０ｇ／ｍ２、厚さ１０ｍｍ））とをこの順番で順次配置し、５ＭＰａの加圧力下、１８５℃で３０秒間熱圧成形することにより、最大厚さ０．５ｍｍの第一の表皮材、最大厚さ４．５ｍｍの第一の弾性多孔質体、開孔率が２．５％で開孔径が２００μｍである最大厚さ０．０７ｍｍの多孔質フィルムおよび最大厚さ５ｍｍの第二の弾性多孔質体の積層体からなる端部４辺が圧縮、溶着されて密封された通気抵抗が３．５ｋＰａ・ｓ／ｍである最大厚さ１０ｍｍの自動車エンジン用防音カバーを得た。
＜耐熱性評価＞
得られた自動車エンジン用防音カバーを用い、上記第一の弾性多孔質体が熱源側となるように配置して、実施例１と同様にして耐熱性を評価した。
その結果、熱源側面暴露温度（３００℃）に対し、中央部に配置した多孔質フィルムの温度は１２６℃に留まり、フィルムの基材である６−ナイロンの軟化点温度１４０℃以下の温度であるため、損傷を受けなかった。
＜防音性評価＞  得られた防音カバーの防音性を実施例１と同様の方法で評価した。
表１および図１に示すように、得られた防音カバーは設置時におけるエンジン側および外表面側のいずれの側においても良好な吸音性を示した。
【００８５】
【表１】
2018141432.tif 000002
表１および図１〜図６より、本発明に係る防音用被覆材は、耐熱性を有し、厚さが薄くても十分な防音性能を有することが分かる。
【００８６】
（実施例７〜実施例８）
得ようとする目的形状に対応する成形面が施された成形型内に、（１）第一の表皮材として、ポリエステル繊維フェルト（前田工繊（株）製１２５Ｈ、繊維径１０μｍ、密度１２５ｋｇ／ｍ３、目付量１２５ｇ／ｍ２、厚さ１ｍｍ）、（２）第一の弾性多孔質体の形成材として、ポリエステル繊維フェルト（高安（株）製Ｓ２５０-ＨＳＧＹＮ、ポリエステル繊維の平均繊維径１０μｍ、密度２５ｋｇ／ｍ３、目付量２５０ｇ／ｍ２、厚さ１０ｍｍ））を配置した上で、その上に、（３）多孔質フィルムの形成材として、６−ナイロン製フィルム（宇部フィルム（株）製シュペレン３５Ｎ-ＬＬ、密度７０ｋｇ／ｍ３、厚さ０．０７ｍｍ、ヤング率１０ｋＰａ）を熱剣山ロールを通過させることによって開孔部（開孔率２．５％、開孔径２００μｍ）を設けた通気抵抗が０．１１ｋＰａ・ｓ/ｍであるフィルムと、（４）第二の弾性多孔質体の形成材として、ポリエステル繊維フェルト（高安（株）製Ｓ２５０-ＨＳＧＹＮ、ポリエステル繊維の平均繊維径１０μｍ、密度２５ｋｇ／ｍ３、目付量２５０ｇ／ｍ２、厚さ１０ｍｍ））と、（５）第二の表皮材として、ポリエステル繊維フェルト（前田工繊（株）製１２５Ｈ、繊維径１０μｍ、密度１２５ｋｇ／ｍ３、目付量１２５ｇ／ｍ２、厚さ１ｍｍ）とをこの順番で順次配置し、５ＭＰａの加圧力下、１８５℃で３０秒間熱圧成形した。
このとき、上記開孔部を有する多孔質フィルムとしては、実施例７においては、開孔率１．１９％、開孔径７３μｍ、通気抵抗が０．４５ｋＰａ・ｓ/ｍ、実施例８においては、開孔率２．６６％、開孔径４６μｍ、通気抵抗が０．１７Ｐａ・ｓ/ｍであるものを各々使用した。
上記熱圧成形により、各々、最大厚さ１ｍｍの第一の表皮材、最大厚さ５ｍｍの第一の弾性多孔質体、最大厚さ０．５ｍｍの多孔質フィルムおよび最大厚さ５ｍｍの第二の弾性多孔質体および最大厚さ１μｍの第一の表皮材の積層体からなる端部４辺が圧縮、溶着されて密封された通気抵抗が３．８ｋＰａ・ｓ/ｍである最大厚さ１２．５ｍｍの自動車エンジン用防音カバーを得た。
上記熱圧成形して得られた自動車エンジン用防音カバーにおいて、実施例７においては、開孔率１．１９％、開孔径７３μｍ、通気抵抗が０．４５ｋＰａ・ｓ/ｍ、実施例８においては、開孔率２．６６％、開孔径４６μｍ、通気抵抗が０．１７Ｐａ・ｓ/ｍであるものであった。
また、上記熱圧成形して得られた自動車エンジン用防音カバーの通気抵抗率は、実施例７においては１．２６ｋＰａ・ｓ/ｍ、実施例８においては３．３２ｋＰａ・ｓ/ｍであった。
＜防音性評価＞  得られた防音カバーの防音性を実施例１と同様の方法で評価した。結果を各々図７および図８に示す。
図７および図８に示すように、得られた防音カバーは設置時におけるエンジン側および外表面側のいずれの側において良好な吸音性を示した。
【００８７】
（比較例１）
多孔質フィルムを設けなかった以外は、実施例７〜実施例８と同様にして自動車エンジン用防音カバーを得、実施例７〜実施例８と同様にして防音性を評価した。
結果を図７および図８に示す。
【００８８】
（比較例２）
多孔質フィルムの形成材に開孔部を設けなかった以外は、実施例７〜実施例８と同様にして自動車エンジン用防音カバーを得、実施例７〜実施例８と同様にして防音性を評価した。
結果を図７および図８に示す。
【００８９】
図７および図８より、実施例７〜実施例８で得られた自動車エンジン用防音カバーは、特に２０００Ｈｚ以下の周波数領域において優れた防音性能を有するものであることが分かる。
一方、図７および図８より、比較例１で得られた多孔質フィルムを有さない自動車エンジン用防音カバーは、吸音率のピークが４０００Ｈｚ程度に位置し、２０００Ｈｚ以下の周波数帯における吸音率が低いことから、所望の吸音特性を発揮し難く、また、比較例２で得られた開孔部を有さない多孔質フィルムを用いた自動車エンジン用防音カバーは、全周波数領域において吸音率が低いことが分かる。
【産業上の利用可能性】
【００９０】
本発明によれば、耐熱性を有し、厚さが薄くても十分な防音性能を有する新規な防音用被覆材および係る防音用被覆材を有するエンジンユニットを提供することができる。
【図１】
2018141432.tif 000003
【図２】
2018141432.tif 000004
【図３】
2018141432.tif 000005
【図４】
2018141432.tif 000006
【図５】
2018141432.tif 000007
【図６】
2018141432.tif 000008
【図７】
2018141432.tif 000009
【図８】
2018141432.tif 000010